СПОСОБ ПОЛУЧЕНИЯ СОДЕРЖАЩИХ ДВУОКИСЬ КРЕМНИЯ ПОЛИОЛЬНЫХ ДИСПЕРСИЙ И ИХ ПРИМЕНЕНИЕ ДЛЯ ПОЛУЧЕНИЯ ПОЛИУРЕТАНОВЫХ МАТЕРИАЛОВ

1. Способ получения силикатсодержащих полиолов, включающий стадии:
2
2
i. смешения водного кремнезоля (К) со средним диаметром частиц от 1 до 150 нм, содержанием кремневой кислоты, рассчитанной как SiO, от 1 до 60 мас.% и показателем рН от 1 до 6 в зависимости от используемого содержания SiO и от 0,1 до 20-ти кратного количества в расчете на воду, по меньшей мере, одного органического растворителя (L), выбранного из группы, состоящей из метанола, этанола, 1-пропанола, 2-пропанола, 1-бутанола, 2-бутанола, 2-метил-2-пропанола, 1-хлор-2-пропанола, циклопентанола, циклогексанола, 1,4-диоксана, тетрагидрофурана, 1-метокси-2-пропанола, 1-этокси-2-пропанола, 2-этоксиэтанола, 2-метил-2-пропанола, 2-метокси-этанола, диметилформамида, ацетонитрила, диметилсульфоксида, ацетона, метилэтилкетона и этилацетата,
а также
ii смешения полученной таким образом смеси с полиолом,
iii по меньшей мере, частичной отгонки дистилляцией органического растворителя (L) и воды,
2
iv. смешения, по меньшей мере, одного соединения (S), содержащего, по меньшей мере, одну однократно алкоксилированную силильную группу и, по меньшей мере, один алкильный, циклоалкильный или арильный заместитель, который может содержать гетероатомы, причем этот заместитель содержит, при необходимости, группу, реакционно-способную по отношению к спирту, амину или изоцианату, в количестве от 0,1 до 30 мол.% в расчете на содержание SiO, причем к полученной на стадии (i) смеси из водного кизильзоля (К) и органического растворителя (L) может быть добавлен также силан (S);
v. при необходимости, доведения показателя рН силикатсодержащего полиола до значения от 7 до 12 добавлением сильно основного соединения,
причем стадия (v) может быть также осуществлена между стадиями (iii) и (iv).
2. Способ по п.1, отличающийся тем, что показатель рН используемого на стадии (i) водного кремнезоля (К) составляет от 2 до 6, средний диаметр частиц его составляет от 5 до 150 нм, а содержание двуокиси кремния в нем составляет от 10 до 60 мас.%.
3. Способ по п.1, отличающийся тем, что в качестве полиола используют простой полиэфирполиол.
4. Способ по п.1, отличающийся тем, что в качестве полиола используют полиэфирполиол на основе окиси этилена и окиси пропилена с молекулярной массой от 96 до 20000 г/мол или политетрагидрофуран с молекулярной массой от 550 до 4000 г/мол.
5. Способ по п.1, отличающийся тем, что соединение (S) содержит, по меньшей мере, однократно алкоксилированную силильную группу
1
n
(R-O-)-Si-,
в которой
1
R означает алкил с 1-20 атомами углерода, а
n означает целое число от 1 до 3.
1
6. Способ по п.5, отличающийся тем, что R означает алкил с 1-4 атомами углерода, а n имеет значение 2 или 3.
7. Способ по одному из пп.1-6, отличающийся тем, что соединение (S) содержит нереакционноспособный алкильный, циклоалкильный или арильный заместитель, который может содержать гетероатомы.
8. Способ по одному из пп.1-6, отличающийся тем, что соединение (S) содержит в качестве реакционноспособной группы алкильный, циклоалкильный или арильный заместитель, содержащий первичную аминогруппу, гидроксильную группу, тиольную группу или эпоксигруппу.